(57)【要約】【課題】  ホルムアルデヒドの発生を顕著に抑制できるフェノール樹脂発泡体及びその製造方法を提供する。【解決手段】  ホルムアルデヒド系樹脂を主成分とする発泡性樹脂組成物を発泡させて発泡体を製造するに際して、（１）該樹脂組成物中に、窒素に水素が一つ以上結合した官能基を有する化合物を配合すること、（２）前記発泡体の表面に窒素に水素が一つ以上結合した官能基を有する化合物を塗布すること、(3)窒素に水素が一つ以上結合した官能基を有する化合物を含有する面材を使用すること、の少なくとも一つ以上の手段をとることを特徴とする放出ホルムアルデヒドが低減化された発泡体の製造方法。【選択図】  なし【特許請求の範囲】
【請求項１】
ホルムアルデヒド系樹脂を主成分とする発泡性樹脂組成物を発泡させて発泡体を製造するに際して、（１）該樹脂組成物中に、窒素に水素が一つ以上結合した官能基を有する化合物を配合すること、（２）前記発泡体の表面に窒素に水素が一つ以上結合した官能基を有する化合物を塗布すること、(３)窒素に水素が一つ以上結合した官能基を有する化合物を含有する面材を使用すること、の少なくとも一つ以上の手段をとることを特徴とする放出ホルムアルデヒドが低減化された発泡体の製造方法。
【請求項２】
窒素に水素が一つ以上結合した官能基を有する化合物を発泡体中の該化合物に起因する窒素含有量が０．０１〜１０重量％ならしむべく配合することを特徴とする請求項1に記載の発泡体の製造方法。
【請求項３】
窒素に水素が一つ以上結合した官能基を有する化合物が、（Ａ）ヒドラジド化合物、及び／又は、（Ｂ）アミノ基及び／又はイミノ基を含む化合物、であることを特徴とする請求項1又は2に記載の発泡体の製造方法。
【請求項４】
窒素に水素が一つ以上結合した官能基を有する化合物の２０℃の水に対する溶解度が2重量％以上であることを特徴とする請求項１〜３のいずれかに記載の発泡体の製造方法。
【請求項５】
ホルムアルデヒド系樹脂が、（１）数平均分子量が１９０〜３７０で、（２）樹脂中の含水量が２．０から２０．０重量％、かつ（３）フェノールモノマーの含有量が０．５〜１１．０重量％であるフェノール樹脂であることを特徴とする請求項１〜４のいずれかに記載の発泡体の製造方法。
【請求項６】
フェノール樹脂中のフェノール類モノマー含有量（Ｘ重量％）と窒素に水素が一つ以上結合した官能基を有する化合物の窒素含有率（Ｙ重量％）の関係が、（式1）Ｙ=−０．９２８６X + ０．１８５７と（式２）Ｙ  = −３．６８６３Ｘ + ３９．１４で規定される範囲内に入ることを特徴とする請求項１〜５のいずれかに記載の発泡体の製造方法。
【請求項７】
ホルムアルデヒド系樹脂を主成分とする発泡性樹脂組成物を用いてなる発泡体であって、（１）該樹脂組成物中に、窒素に水素が一つ以上結合した官能基を有する化合物を配合すること、（２）前記発泡体の表面に窒素に水素が一つ以上結合した官能基を有する化合物を塗布すること、(3)窒素に水素が一つ以上結合した官能基を有する化合物を含有する面材を使用すること、の少なくとも一つ以上の手段により製造されてなる放出ホルムアルデヒドが低減化された発泡体。
【請求項８】
密度が１０〜３００ｋｇ/m3かつｐＨが２．０〜７．０である請求項7に記載の発泡体。
【請求項９】
発泡体中の、窒素に水素が一つ以上結合した官能基を有する化合物に起因する窒素含有量が０．０１〜１０重量％であることを特徴とする請求項７又は８に記載の発泡体。
【発明の詳細な説明】
【技術分野】
【０００１】
本発明は、放出されるホルムアルデヒドの量が低減化されたホルムアルデヒド系樹脂発泡体およびその製造方法に関するものである。
【背景技術】
【０００２】
ホルムアルデヒド系樹脂は、一般に発泡剤、硬化剤および熱等を加えることにより発泡硬化し、不融不溶の発泡体(フォーム)となる。特にフェノール樹脂を原料とする発泡体(フェノールフォーム)は、その難燃性が評価され、建築材料として幅広く使用されている。しかし、これらのホルムアルデヒド系樹脂は、原料組成中にホルムアルデヒドが含まれるため、１）樹脂原料中の未反応のホルムアルデヒドが遊離する、２）樹脂中のメタノールが酸化してホルムアルデヒドとなる、或いは３）一旦硬化した樹脂が熱等によって分解されてホルムアルデヒドが発生する、といった事情があり、建材として使用された際には、これらの放出ホルムアルデヒドが、いわゆるシックハウス症候群の原因と目され、社会的にも大きな問題となっている。
【０００３】
こうしたフェノールフォーム由来の建材からの放出ホルムアルデヒドを抑制・削減するために、ホルムアルデヒドとフェノールの縮合反応に於いて、できるだけホルムアルデヒドを反応させて高分子化を行い遊離ホルムアルデヒドの発生を抑制するという手段が採られている。(特許文献１)
しかしこの方法では、樹脂そのものに含まれる遊離ホルムアルデヒドは低減できるものの、樹脂を硬化させた後に発生するホルムアルデヒドを抑制することができない上に、高分子化させた樹脂は粘度が高くなる為流動性が悪く、成型の際、型への充填が十分に行われないという欠点がある。
【特許文献１】特開２０００−８０２４７号公報
【発明の開示】
【発明が解決しようとする課題】
【０００４】
本発明は、上記の点に鑑み、ホルムアルデヒドの発生を抑制できるホルムアルデヒド系樹脂発泡体、特にフェノール樹脂発泡体の製造方法を提供することを課題とする。
【課題を解決するための手段】
【０００５】
本発明者らは、上記課題を解決するために鋭意検討した結果、発泡体の製造工程のいずれかにおいて、特定のホルムアルデヒド捕捉機能を有する化合物を導入することで、放出ホルムアルデヒドを著しく低減した発泡体が得られることを見出し本発明を完成させた。
すなわち、本発明は、ホルムアルデヒド系樹脂を主成分とする発泡性樹脂組成物を発泡させて発泡体を製造するに際して、（１）該樹脂組成物中に、窒素に水素が一つ以上結合した官能基を有する化合物を配合すること、（２）前記発泡体の表面に窒素に水素が一つ以上結合した官能基を有する化合物を塗布すること、(３)窒素に水素が一つ以上結合した官能基を有する化合物を含有する面材を使用すること、の少なくとも一つ以上の手段をとることを特徴とする放出ホルムアルデヒドが低減化された発泡体の製造方法及び該製造方法によって得られる発泡体に関するものである。。
当該『窒素に水素が一つ以上結合した官能基を有する化合物』を以下、ホルムアルデヒド捕捉剤と称する。
【０００６】
本発明において、ホルムアルデヒド捕捉剤の配合量は、発泡体中の当該捕捉剤に起因する窒素原子の含有量（窒素含有量）が０．０１〜１０重量％ならしむる範囲の量であることを特徴とする。０．０１重量％未満では捕捉効果が低くなり、F☆☆〜F☆☆☆☆（ＪＩ
Ｓ Ａ ５９０８に準拠するホルムアルデヒド放散量。F☆☆…１．５ｍｇ／Ｌ以下、F☆☆☆…０．５ｍｇ／Ｌ以下、F☆☆☆☆…０．３ｍｇ／Ｌ以下）などの低放出ホルムアルデヒド発泡体にするには不十分で実用的ではない。また１０重量％を超えると、樹脂の硬化反応が遅くなるので、硬化剤の酸を多量に添加する必要があり、その結果、フォームｐＨの低下や作業性の悪化、フォームの凹凸など表面性の低下等を惹起し、商品価値を損ねることがあるので上記の範囲とした。窒素含有量は、ホルムアルデヒド系樹脂によって異なるが、好ましくは０．１〜７重量％、より好ましくは０．４〜５．０重量％の範囲となるように用いるとよい。
【０００７】
さらに、本発明においては、ホルムアルデヒド捕捉剤は２０℃の水に２重量％以上の濃度に溶解するものが望ましい。ホルムアルデヒド捕捉剤は粉末等の形態で固体のまま使用してもよいが、２０℃の水に２重量％以上の濃度に溶解するホルムアルデヒド捕捉剤を使用すると、更に捕捉効果が大きくなり、また、樹脂組成物中での沈殿や発泡成形時のロール上での増粘を抑制することが出来る。２０℃の水に対する溶解度が２重量％以下のホルムアルデヒド捕捉剤でも捕捉効果はあるが、有効量を適用するためには勢い、多量の水や水以外の溶媒に溶解した状態で使用することになり、溶媒乾燥などの溶媒の揮発操作が必要となり経済的でなく、フォームの物性悪化や面材の波打ち現象を誘発する恐れもある。
【０００８】
本発明のホルムアルデヒド系樹脂としては、メラミン樹脂、ユリア樹脂、フェノール樹脂、レゾール樹脂等、ホルムアルデヒドを用いて作られる樹脂を意味し、望ましくはフェノール樹脂若しくは変性フェノール樹脂を挙げることができる。特に、本発明のホルムアルデヒド系樹脂としては、（１）数平均分子量が１９０〜３７０、好ましくは２００〜２７０で、（２）樹脂中の含水量が２．０〜２０．０重量％、好ましくは５〜１５重量％、かつ（３）フェノール類モノマーの含有量が０．５〜１１．０重量％、好ましくは０．５〜９．０重量％であるフェノール樹脂を使用することが望ましい。
【０００９】
上記において、数平均分子量が１９０未満では縮合度が低く、遊離ホルムアルデヒドおよび遊離フェノールが多く作業環境の悪化を招き、３７０を超えると、反応が進みすぎて粘度が高くなり充填性などの作業性が劣ることがある。含水量は２.０％未満では粘度が高く実用的でなく、又２０％を超えると反応が遅くｐＨ低下や作業性悪化の原因となる。フェノール樹脂中のフェノール類モノマー含有率が０．５％未満では、反応が遅すぎて生産性が悪く、逆に１１．０％を超えると硬化反応が急激で制御し難く、いずれも実用的ではない。更には、フェノール樹脂中のフェノールモノマー含有量（Ｘ重量％）とホルムアルデヒド捕捉剤に基づく窒素含有率（Ｙ重量％）の関係が、Ｘ軸とＹ軸と次の
式１：  Ｙ＝−０．９２８６Ｘ + ０．１８５７  及び  
式２：  Ｙ＝−３．６８６３Ｘ + ３９．１４
で示される２本の直線で囲まれる範囲内に入るように規定するとより効果的に放出ホルムアルデヒドを低減することができる。Ｙ＝−０．９２８６Ｘ + ０．１８５７を下回る範囲ではフェノールモノマーはほぼモル比と比例することから捕捉効果が低くホルムアルデヒド臭が強くなり実用的でない。またＹ＝−３．６８６３Ｘ + ３９．１４より上回る窒素含有量では、硬化遅延となりフォーム化することが困難となる。
【００１０】
本発明の発泡体(フォーム)は、密度が１０〜３００ｋｇ／ｍ3でフォームｐＨが２．０〜７．０のものが好適である。密度が１０ｋｇ／ｍ3 未満のフォームは、軽量でフォームのセルが脆弱となり、３００ｋｇ／ｍ3を超えるフォームは重く実用的でない。ｐＨが２．０未満のフォームは経時的変化により脆化が起こりやすく、ｐＨが７．０を超えると、後乾燥が必要になるなど生産性が低下し実用的でない。
【００１１】
本発明の放出ホルムアルデヒドが低減化された発泡体の製造方法における、ホルムアルデヒド捕捉剤の適用方法には、ホルムアルデヒド系樹脂を主成分とする発泡性樹脂組成物
に配合する方法の他に、フォーム及び／又は面材に該捕捉剤を適用する方法がある。面材に適用する方法に関しては、予め面材の表面またはフォームに面している面材の裏面やフォームの表側及び／又は裏側に、ホルムアルデヒド捕捉剤を塗布などの方法で処理することにより放出ホルムアルデヒドを捕捉することができる。この方法はフォームを製造するときに必要以上の酸を使用しなくてすむため発泡体の製造が易しく、フォームを硬化させるのに効果的である。ホルムアルデヒド捕捉剤は粉末状で面材及びフォームに処理することでも捕捉効果はあるが、２０℃の水に２％以上の濃度に溶解できるホルムアルデヒド捕捉剤を選択し、水に溶解させて使用するとスプレーガンなど塗布装置の選択肢が多くなり、更に表面積が大きくなり捕捉効果が向上する。ホルムアルデヒド捕捉剤を含む溶液には、必要に応じてバインダー（結合剤）を加えてもよく、また、面材の下処理剤としてのプライマー等にホルムアルデヒド捕捉剤を配合して用いてもよい。
【００１２】
面材に適用する方法としては、一般にスプレー（噴霧）塗布が使用し易いが、フローコーター、ロールコーター、ナイフコーター、布を巻いたロール及びスポンジロールを使用したロールコーターなど接触又は非接触方法により処理し、必要により加熱乾燥により作業性を向上できる。面材としては、金属、紙、不織布、合板、突き板、ケイ酸カルシウム板、石膏板、セメント板、パーティクルボード、繊維板等の無機または有機の板およびポリエチレン、ＰＥＴ、ＰＰなどのフィルムや金属系の網などが使用できる。
面材への適用方法と同様にして、成形されたフォームの表面にホルムアルデヒド捕捉剤を適用でき、連続気泡のフォームには含浸処理することもできる。
【発明の効果】
【００１３】
本発明によれば、ホルムアルデヒド系樹脂発泡体（断熱材）の放出ホルムアルデヒドの低減方法（捕捉方法）及び低放出ホルムアルデヒド発泡体製造方法を提供できる。
【発明を実施するための最良の形態】
【００１４】
本発明に係る実施の形態を以下に示すが、本発明は以下の実施の形態に限定されるものではなく、前記本発明の特徴とするところの範囲内で適宜変更できるものである。  
【００１５】
本発明のホルムアルデヒド系樹脂において、フェノール系樹脂としては、フェノール類とアルデヒド類を、必要に応じ反応触媒及び第１級アミン類の存在下で反応させて得られる、後述の硬化触媒及び／又は加熱によって硬化反応を惹起する硬化性官能基、たとえばメチロール基、ジメチレンエーテル基、ベンゾオキサジン環などを分子内に有するフェノール系樹脂及びその変性樹脂である。具体的には、例えば塩基性触媒の存在下に反応させて得られるレゾール型フェノール系樹脂、又は酸性触媒下で反応させた後、塩基性触媒下で反応させて得られるノボラックレゾール型フェノール系樹脂、又は弱酸性触媒や塩基性及び酸性触媒の組み合わせで形成される弱酸性下で反応させて得られるベンジルエーテル型フェノール系樹脂、又はフェノール類、アルデヒド類及び第１級アミン類を反応させて得られるベンゾオキサジン型フェノール系樹脂、又はこれらの樹脂の製造時ないしは製造後に任意の化合物、例えばキシレン樹脂、尿素樹脂、メラミン樹脂、エポキシ樹脂、高吸水性樹脂、尿素系化合物、メラミン系化合物、エポキシ系化合物、フルフラール類、レゾルシン、アルキルレゾルシン、タンニン等の化合物を混合ないし反応して得られる変性樹脂などが挙げられる。これらの中でも、発泡硬化性の観点から、レゾール型フェノール系樹脂及びノボラックレゾール型フェノール系樹脂が好ましい。これらの樹脂の形態としては発泡操作性及び生産性の観点から液状が好ましい。これらは１種で用いてもよく、２種以上を組み合わせて用いてもよい。
【００１６】
上記フェノール系樹脂の製造に用いるフェノール類としては、例えばフェノール、エチルフェノール、クレゾール、キシレノール、パラターシャリブチルフェノール、ノニルフェノール、カテコール、レゾルシン、ビスフェノールＦ、ビスフェノールＡなどが挙げら
れる。一方、アルデヒド類としては、例えばホルムアルデヒド、パラホルムアルデヒド、トリオキサン、ポリオキシメチレン、グリオキザール、フルフラールなどが挙げられる。また、第１級アミン類としては、例えばメチルアミン、シクロヘキシルアミン、アニリンなどが挙げられる。また、反応触媒としては、例えば水酸化ナトリウム、水酸化カリウム、水酸化バリウム、炭酸ナトリウム、炭酸カリウム、炭酸水素ナトリウム、炭酸水素カリウム、水酸化カルシュウム、酸化マグネシュウム、アンモニア、トリエチルアミン、亜硫酸ナトリウム、亜硫酸カリウムなどの塩基性触媒や、例えば塩酸、硫酸、リン酸、酢酸亜鉛、酢酸鉛、ホウ酸、シュウ酸、ｐ−トルエンスルホン酸、メタンスルホン酸などの酸性触媒が挙げられる。かかる反応物や反応触媒は、それぞれ、１種で用いてもよく、２種以上を組み合わせて用いてもよい。
【００１７】
このフェノール類と組み合わせて用いる他方の原料のアルデヒド類についても、特に制限はなく、従来フェノール系樹脂製造の際に慣用されているものの中から適宜選択して用いることができる。これらのアルデヒド類は単独で用いてもよいし、２種以上を組み合わせて用いてもよい。
前記フェノール類とアルデヒド類の使用割合についても従来のフェノール系樹脂の場合と全く同じであり、フェノール類１モルに対し、アルデヒド類が通常０．５〜３．０モル、好ましくは１．０〜２．０モルの範囲で用いられ、樹脂種に応じ４０℃〜還流温度の温度で０．５〜２４時間反応後必要に応じ中和、濃縮して製造される。なお、反応触媒（無添加、一括添加又は分割添加）、アルデヒド類の使用（一括、分割）、反応雰囲気（空気、窒素、常圧、減圧、加圧）、反応方法（滴下、一段、二段）などの反応要領については適宜その都度目的に応じて選択される。
【００１８】
界面活性剤としては、シリコーン系、エチレンオキサイド、プロピレンオキサイド共重合体、ソルビタン、アルキルフェノール、ヒマシ油等のポリオキシアルキル付加物等を用いることができる。なお、これらの界面活性剤は各々単独で、あるいは複数混合して用いることができ、必要に応じて消泡剤、減粘剤、分散剤、湿潤剤等を添加使用することが出来る。
発泡剤としては、ペンタン、シクロペンタン、ヘキサン、ヘプタンなどの低沸点の脂肪族炭化水素、イソプロピルエーテル等のエーテル、メタノール、エタノールなどのアルコール類、塩化メチレン等の塩素化脂肪族炭化水素、トリフルオロエタン（１，１−ジクロロ−１−フルオロエタン；ＨＣＦＣ−１４１ｂ等）等のフッ素化合物、その他パラトルエンスルフォニルヒドラジド、4,4-オキシビスベンゼンスルフォニルヒドラジド、アゾビスイソブチロニトリル等の熱分解型発泡剤及びポリイソシアネート等の水反応型発泡剤、あるいはこれらの化合物の混合物などを用いることができる。また、フロス発泡をする際には窒素ガス、炭酸ガス、空気等の気体を発泡剤として単独又は併用することができる。
【００１９】
酸性硬化剤としては、硫酸、リン酸等の無機酸、ベンゼンスルホン酸、フェノールスルホン酸、トルエンスルホン酸、キシレンスルホン酸等の有機酸などを用いることができる。なお、これらの酸性硬化剤は各々単独で、あるいは複数混合して用いることができる。
【００２０】
本発明においては一般的な添加物、γ-アミノプロピルトリエトキシシラン、γ-グリシドキシプロピルトリメトキシシラン等のシランカップリング剤、レゾルシン、アルキルレゾルシン、タンニン、フルフラール類等の硬化促進剤、メラミン、メラミン系樹脂、含リン系化合物、含ハロゲン化合物、水酸化アルミニウム、グラファイト等の難燃剤、炭酸カルシウム、炭酸バリウム等の中和剤、クレー、タルク、セピオライト、シラスバルーン、ガラスバルーン、多孔質骨材、木粉等の無機系または有機系充填材、セラミック繊維、ガラス繊維、炭素繊維、フェノール繊維、アラミド繊維、ポリエステル、アクリル、パルプ、綿等の繊維状物及びマイカなどの板状物の補強材、その他可塑剤、着色剤などを配合することができる。
【００２１】
ホルムアルデヒド捕捉剤は、窒素原子に水素原子が一つ以上結合した官能基を有する化合物であれば特に限定されないが、ヒドラジド基、アミノ基又はイミノ基を含む化合物、および尿素の誘導体を好適に挙げることができる。
【００２２】
ヒドラジド基を含む化合物としては、１つのヒドラジド基を有するモノヒドラジド化合物、２つのヒドラジド基を有するジヒドラジド化合物、３つ以上のヒドラジド基を有する多価ヒドラジド化合物等を挙げることができる。
【００２３】
モノヒドラジド化合物とは、例えば、ＲＣＯＮＨＮＨ2で表される化合物であり、Ｒとしては、例えば、メチル基，エチル基，ｎ−プロピル基，イソプロピル基，ｎ−ブチル基，イソブチル基，ｓｅｃ−ブチル基，ｔ−ブチル基等のアルキル基またはフェニル基，ビフェニル基，ナフチル基等のアリール基を挙げることができる。また、これらのアルキル基およびアリール基の水素原子は、水酸基またはハロゲン原子等で置換されても良く、またアリール基においては、メチル基，エチル基，ｎ−プロピル基などのアルキル基を置換基として有するものでも構わない。このようなモノヒドラジド化合物の具体例としては、ホルムヒドラジド、アセトヒドラジド、プロピオン酸ヒドラジド、ラウリン酸ヒドラジド、ステアリン酸ヒドラジド、サリチル酸ヒドラジド、安息香酸ヒドラジド、ｐ−ヒドロキシ安息香酸ヒドラジド、ナフトエ酸ヒドラジド等を挙げることができる。
【００２４】
ジヒドラジド化合物とは、例えば、Ｈ2ＮＨＮ−Ｘ−ＮＨＮＨ2（Ｘは、−ＣＯ−または−ＣＯ−Ｙ−ＣＯ−を示す）で表される化合物であり、Ｙとしては、前記したＲで示される基の水素原子を結合手に代えることにより２価の基としたものを好適に挙げることができる。すなわち、Ｙの具体例としては、メチレン基，エチレン基，トリメチレン基等のアルキレン基またはフェニレン基，ビフェニレン基，ナフチレン基等のアリーレン基を挙げることができる。また、これらのアルキレン基およびアリーレン基の水素原子は、水酸基またはハロゲン原子等で置換されても良く、またアリーレン基においては、メチル基，エチル基，ｎ−プロピル基などのアルキル基を置換基として有するものでも構わない。このようなジヒドラジド化合物の具体例としては、シュウ酸ジヒドラジド、マロン酸ジヒドラジド、コハク酸ジヒドラジド、アジピン酸ジヒドラジド、セバシン酸ジヒドラジド、マレイン酸ジヒドラジド、フマル酸ジヒドラジド、ジグリコール酸酸ジヒドラジド、酒石酸ジヒドラジド、リンゴ酸ジヒドラジド、イソフタル酸ジヒドラジド、テレフタル酸ジヒドラジド等を挙げることができる。
【００２５】
また、多価ヒドラジド化合物としては、クエン酸トリヒドラジド、ピロメリット酸トリヒドラジド、１，２，４−ベンゼントリヒドラジド、ニトリロ酢酸トリヒドラジド、シクロヘキサントリカルボン酸トリヒドラジド等のトリヒドラジド化合物、エチレンジアミン四酢酸テトラヒドラジド、１，４，５，８−ナフトエ酸テトラヒドラジド等のテトラヒドラジドを挙げることができる。また重合基を有するヒドラジド化合物をモノマー成分とするポリヒドラジド化合物であっても良く、例えば、ポリアクリル酸ヒドラジドを挙げることができる。
【００２６】
アミノ基またはイミノ基を含む化合物としては、尿素、サクシンイミド、フタルイミド、ジシアンジアミド、メラミン及びベンゾグアナミン等を挙げることができる。
【００２７】
尿素の誘導体としては、エチレン尿素、１，３−ジメチル尿素及びチオ尿素等を挙げることができる。
【００２８】
上記に挙げたホルムアルデヒド捕捉剤の中では、特に捕捉剤使用量に対する捕捉効果等の観点から、尿素、メラミン、コハク酸ジヒドラジド、アジピン酸ジヒドラジド、アンモ
ニア、塩化アンモニウム、硫酸アンモニウムが好ましい。
【００２９】
更にその中でも２０℃の水に２重量％以上の濃度に溶解することの出来る尿素、コハク酸ジヒドラジド、アジピン酸ジヒドラジドがホルムアルデヒドの捕捉に効果がある。各窒素含有化の溶解性に対する実用的な濃度は、尿素は２〜５０％、コハク酸ジヒドラジドは２〜２０％、アジピン酸ジヒドラジドは２〜８％で使用すると捕捉が効果的である。
メラミン粉末は２０℃の水に対する溶解度が２％未満であるため捕捉効果は低い。従って６０〜８０℃の温度で溶解してホルムアルデヒドを捕捉させたほうが効果的である。
【００３０】
酒石酸アンモニウム、シュウ酸アンモニウム、酢酸アンモニウムなどは２０℃の水に２重量％以上の濃度に溶解するがホルムアルデヒドの捕捉後に発生する酸が弱く酸性硬化型フェノール樹脂発泡体には不向きである。アンモニアは２０℃の水に２重量％以上の濃度に溶解するがホルムアルデヒドの捕捉効果はあるがアルカリ性を呈するため、酸性硬化には不適当である。硫酸アンモニウム、塩化アンモニウム等は２０℃の水に２重量％以上の濃度に溶解し、ホルムアルデヒドの捕捉効果もあるが、発生する無機酸がフェノール樹脂発泡体の脆性及びフォームｐＨに影響を与えるため、その使用には十分注意を払わなければならない。
【００３１】
また、窒素に水素が一つ以上結合した官能基を有するホルムアルデヒド捕捉剤は、ホルムアルデヒド系熱硬化性樹脂の全重量に対して窒素に水素が一つ以上結合した官能基を有する化合物に起因する窒素含有量が０．０１重量％〜１０重量％含有されるのが好ましく、特に好ましくは０．１重量％〜５重量％である。０．０１重量％より低いとホルムアルデヒド放散の抑制効果が小さく、１０重量％より高いとフェノール樹脂発泡体の硬化遅延を引き起こし、故に硬化剤部数を多く必要とし、フォームpHが極端に低下しセル強度が弱くなる傾向にある。ホルムアルデヒド捕捉剤は、複数種を混合して使用してもよい。
【００３２】
なお、ホルムアルデヒド捕捉剤は粉末添加できるが、適当な溶媒に溶かして使用することもできる。
【実施例】
【００３３】
次に、本発明を実施例により、さらに詳細に説明するが、本発明はこれらの例によってなんら限定されるものではない。
【００３４】
実施例１
（１）フェノール系レゾール樹脂組成物の調製
フェノール４４５１ｇ（４７．３５モル）、４１．５重量％ホルマリン水溶液５１３５ｇ（７０．９６モル）を還流管、攪拌機付き反応缶中に仕込み、攪拌を開始する。触媒として２５％水酸化ナトリウム水溶液を添加後８５℃まで昇温させ、同温度で７0分間反応させた後、シュウ酸を添加してｐＨを６．３に調整し、減圧下に脱水率２９．０重量％まで脱水濃縮してモル比（ホルムアルデヒド／フェノール）が１．５０の液状フェノール系レゾール樹脂組成物６８００ｇを得た。次いで、該組成物１００重量部に対して水酸化アルミニウム３０重量部、クレー３０重量部、シリコーン系整泡剤ＳＨ−１９３（東レ・ダウコーニングシリコーン社製）１．５重量部を添加してフェノール系レゾール樹脂組成物の原液を調製した。
（２）上記（１）のフェノール系レゾール樹脂組成物１００重量部に対して尿素を窒素含有率０．５１％相当仕込みこれをフェノール系レゾール樹脂とする。
（３）１０００ｍｌディスポカップに、予め２０℃に温調した上記（２）のフェノール系レゾール樹脂６００重量部、予め２０℃に温調したＨＣＦＣ−１４１ｂ ２４重量部、予め２０℃に温調した６７％フェノールスルホン酸８４重量部を仕込み、ホモディスパー（商品名、特殊機化工業社製ミキサー）で５０００ｒｐｍで３０秒間混合したのち、ただち
にディスポカップを６０°の角度で１０秒間傾けて予め７０℃に温調した５０ｇ／ｍ2のクラフト紙をフォームの上下に位置するように配置してあるアルミ製モールド（容積：３００ｍｍ×３００ｍｍ×５０ｍｍ）に均一になるように注入した後、蓋を閉め４箇所を固定して、７０℃で１０分間乾燥後脱型しフェノール樹脂発泡体を作成した。
（４）成形した発泡体を室温２０℃、湿度６５％に５日間放置した後、ホルムアルデヒド放散量の測定をＪＩＳ Ａ‐５９０８に従がい、その他の物性はＪＩＳ Ａ‐９５１１に準拠して測定した。
【００３５】
実施例２
（1）フェノール系レゾール樹脂組成物の調製
フェノール９１７ｇ、４１．５重量％ホルマリン水溶液１２００gを還流管、攪拌機付き反応缶中に仕込み、  攪拌を開始する。触媒として２５％水酸化カリウム水溶液を添加後８５℃まで昇温させ、同温度で７０分間反応させた後、５０％パラトルエンスルホン酸を添加してｐＨを５．０に調整し、減圧下に脱水率３７．０重量％まで脱水濃縮してモル比１．７０の液状フェノール系レゾール樹脂組成物１３３０ｇを得た。次いで、該組成物１００重量部に対してシリコーン系整泡剤ＳＨ−１９３（東レ・ダウコーニングシリコーン社製）１．５重量部を添加してフェノール系レゾール樹脂組成物の原液を調製した。
（２）上記（１）のフェノール系レゾール樹脂組成物１００重量部に対して捕捉剤（アジピン酸ジヒドラジド：尿素＝１：１）の１０重量％水溶液を窒素含有率０．４５％になるように添加しフェノール系レゾール樹脂組成物を調製した。
（３）１０００ｍｌディスポカップに、予め３０℃に温調した上記（２）のフェノール系レゾール樹脂６００重量部、予め３０℃に温調したｎ‐ヘキサン ３６重量部、予め３０℃に温調した６７％フェノールスルホン酸９０重量部を仕込み、ホモディスパー（商品名、特殊機化工業社製ミキサー）で５０００ｒｐｍで３０秒間混合したのち、ただちにディスポカップを６０°の角度で１０秒間傾けて予め７０℃に温調したアルミ製モールド（容積：３００ｍｍ×３００ｍｍ×５０ｍｍ）に均一になるように注入した後、蓋を閉めた後、４箇所を固定し、７０℃で１０分間乾燥後脱型しフェノール樹脂発泡体を作成した。
（４）成形した発泡体を室温２０℃、湿度６５％に５日間放置した後、ホルムアルデヒド放散量およびその他の物性を実施例1に準拠して測定した。
【００３６】
実施例３
（１）フェノール系レゾール樹脂組成物の調製
フェノール３０８０ｇ、４１．５重量％ホルマリン水溶液３７８５ｇを還流管、攪拌機付き反応缶中に仕込み、  攪拌を開始する。触媒として２０％水酸化カリウム水溶液を添加後８５℃まで昇温させ、同温度で７0分間反応させた後、５０％硫酸を添加してｐＨを４．５に調整し、減圧下に脱水率３３．０重量％まで脱水濃縮してモル比１．６０の液状フェノール系レゾール樹脂組成物４６００ｇを得た。次いで、該組成物１００重量部に対して水酸化アルミニウム９０重量部、シリコーン系整泡剤ＳＨ−１９３（東レ・ダウコーニングシリコーン社製）０．５重量部、炭酸バリウム５重量部を添加してフェノール系レゾール樹脂組成物の原液を調製した。
（２）上記（１）のフェノール系レゾール樹脂組成物１００重量部に対して水に２％以上の濃度に溶解するホルムアルデヒド捕捉剤としてコハク酸ジヒドラジドを粉末で窒素含有率０．６％になるように添加しフェノール系レゾール樹脂組成物を調製した。
（３）１０００ｍｌディスポカップに、予め２０℃に温調した上記（２）のフェノール系レゾール樹脂６００重量部、予め２０℃に温調したＨＣＦＣ−１４１ｂ  ２７重量部、予め２０℃に温調した６７％フェノールスルホン酸７２重量部を仕込み、ホモディスパー（商品名、特殊機化工業社製ミキサー）で５０００ｒｐｍで３０秒間混合したのち、ただちにディスポカップを６０°の角度で１０秒間傾けて予め７０℃に温調した１２０ｇ／ｍ2の炭カル紙をフォームの上下に位置するように配置してあるアルミ製モールド（容積：３００ｍｍ×３００ｍｍ×５０ｍｍ）に均一になるように注入した後、蓋を閉めて４箇所を
固定し、７０℃で１０分間乾燥後脱型しフェノール樹脂発泡体を作成した。
（４）成形した発泡体を室温２０℃、湿度６５％に５日間放置した後、ホルムアルデヒド放散量およびその他の物性を実施例1に準拠して測定した。
【００３７】
実施例４
（１）フェノール系レゾール樹脂組成物の調製
フェノール２６３７ｇ、４１．５重量％ホルマリン水溶液２６３９ｇを還流管、攪拌機付き反応缶中に仕込み、  攪拌を開始する。触媒として亜硫酸水素ナトリウムを添加後８５℃まで昇温させ、同温度で７0分間反応させた後、硫酸を添加してｐＨを４．５に調整し、減圧下に脱水率３５．０重量％まで脱水濃縮してモル比１．３０の液状フェノール系レゾール樹脂組成物３４３０ｇを得た。次いで、該組成物１００重量部に対して水酸化アルミニウム５０重量部、クレー３０重量部、シリコーン系整泡剤ＳＨ−１９３（東レ・ダウコーニングシリコーン社製）１．０重量部を添加してフェノール系レゾール樹脂組成物の原液を調製した。
（２）ホルムアルデヒド捕捉剤として反応終了後、７０℃でメラミン粉末を１０ｇ投入し溶解後冷却中和した。更に脱水終了後アジピン酸ジヒドラジドを１０ｇ添加した。フォーム側に接触する面材に２０％尿素水溶液をエアーガンによりスプレー塗布し、窒素原子含有率が２．３２％になるように添加してフェノール系レゾール樹脂組成物を調製した。
（３）１０００ｍｌディスポカップに、予め２０℃に温調した上記（２）のフェノール系レゾール樹脂６００重量部、予め２０℃に温調したシクロペンタン ２４重量部、予め２０℃に温調した６７％フェノールスルホン酸７８重量部を仕込み、ホモディスパー（商品名、特殊機化工業社製ミキサー）で５０００ｒｐｍで３０秒間混合したのち、ただちにディスポカップを６０°の角度で１０秒間傾けて予め７０℃に温調した厚さ０．５ｍｍの亜鉛鋼板をフォームの上下に位置するように配置してあるアルミ製モールド（容積：３００ｍｍ×３００ｍｍ×５０ｍｍ）に均一になるように注入した後、蓋を閉めて４箇所を固定し、７０℃で１０分間乾燥後脱型しフェノール樹脂発泡体を作成した。
（４）成形した発泡体を室温２０℃、湿度６５％に５日間放置した後、ホルムアルデヒド放散量およびその他の物性を実施例1に準拠して測定した。
【００３８】
実施例５
（1）フェノール系レゾール樹脂組成物の調製
実施例３に準拠してフェノール系レゾール樹脂組成物の原液を調製した。
（２）面材のフォーム側に接する両面に１５％コハク酸ジヒドラジドを窒素原子含有率が１．４４％になるようにスポンジロールにて塗布し７０℃の熱風循環乾燥機により水分を除去した。
（３）１０００ｍｌディスポカップに、予め２０℃に温調した上記（２）のフェノール系レゾール樹脂６００重量部、予め２０℃に温調したシクロペンタン ６重量部、予め２０℃に温調した６７％フェノールスルホン酸４８重量部を仕込み、ホモディスパー（商品名、特殊機化工業社製ミキサー）で５０００ｒｐｍで３０秒間混合したのち、ただちにディスポカップを６０°の角度で１０秒間傾けて予め７０℃に温調した１２０ｇ／ｍ2の炭カル紙をフォームの上下に位置するように配置してあるアルミ製モールド（容積：３００ｍｍ×３００ｍｍ×５０ｍｍ）に均一になるように注入した後、蓋を閉めて、７０℃で１０分間乾燥後脱型しフェノール樹脂発泡体を作成した。
（４）成形した発泡体を室温２０℃、湿度６５％に５日間放置した後、ホルムアルデヒド放散量およびその他の物性の測定を実施例1に準拠して行った。
【００３９】
実施例６
（１）フェノール系レゾール樹脂組成物の調製
フェノール２４５４ｇ、４１．５重量％ホルマリン水溶液２４５４ｇを還流管、攪拌機付き反応缶中に仕込み、攪拌を開始する。触媒として２０％水酸化カリウム水溶液を添加後
８５℃まで昇温させ、同温度で７0分間反応させた後、５０％硫酸を添加してｐＨを４．５に調整し、減圧下に脱水率３３．０重量％まで脱水濃縮してモル比１．３０の液状フェノール系レゾール樹脂組成物３３００ｇを得た。次いで、該組成物１００重量部に対して水酸化アルミニウム１２０重量部、シリコーン系整泡剤ＳＨ−１９３（東レ・ダウコーニングシリコーン社製）１．５重量部、炭酸カルシウム５重量部を添加してフェノール系レゾール樹脂組成物の原液を調製した。
（２）尿素／コハク酸ジヒドラジド＝２／１の１５％水溶液を脱水直後に窒素含有率０．４％になるように添加した。坪量２５ｇ／ｍ2の薄葉紙と厚さ１２μｍのアルミ箔をラミネートしたフィルムのフォーム側に接する面にフローコーターにより上記捕捉剤を塗布し、８０℃の乾燥機で１分乾燥し窒素含有率の合計が２．５％になるように調整した。
（３）フェノール樹脂発泡体の作成方法はシクロペンタン ７．８重量部、６７％フェノールスルホン酸９０重量部、面材は（２）で処理したフィルムとし、他は実施例５に準拠した。
（４）成形した発泡体を室温２０℃、湿度６５％に５日間放置した後、ホルムアルデヒド放散量及びその他の物性を実施例１に準拠して測定した。
【００４０】
実施例７
（1）比較例１と同様にして得た厚さ５０mmのフェノールフォーム（密度：１１０ｋｇ／ｍ3、ｐＨ：４．５）に、両面材として厚さ９ｍｍ、比重０．９のケイ酸カルシウム板を使用し、フォームの表裏側に面材を接着した室内の間仕切り板を作成した。
（２）面材の接着にあたり、フェノールフォームの表側及び裏側に尿素／アジピン酸ジヒドラジド＝４／１の２０％の捕捉剤水溶液をスプレーにより窒素含有量が３．２％になるように塗布し、７０℃熱風循環乾燥機で３分乾燥した後、ケイ酸カルシウム板をレゾルシノール樹脂接着剤を用いて冷圧接着した。
（３）製造した面材付き発泡体を室温２０℃、湿度６５％に５日間放置した後、ホルムアルデヒド放散量及びその他の物性を実施例1に準拠して測定した。
【００４１】
実施例８
（1）厚さ２５ｍｍのフェノールフォーム（密度：３０ｋｇ／ｍ3、ｐＨ：４．８）に両面材として厚さ１２ｍｍの突き板貼り化粧合板を使用し、フォームの表裏側に面材を接着し室内の間仕切り板を作成した。
（２）面材の接着にあたり、フェノールフォームの両面及び面材の両面に１５％コハク酸ジヒドラジド水溶液をスプレーにより塗布した。該フォームの窒素含有量は４．２％であった。
（３）製造した面材付き発泡体を室温２０℃、湿度６５％に５日間放置した後、ホルムアルデヒド放散量及びその他の物性を実施例1に準拠して測定した。
【００４２】
比較例１
（１）フェノール樹脂組成物の調製
実施例１の配合モル比（ホルムアルデヒド／フェノール）が２．０、触媒として水酸化ナトリウムと２５％アンモニア水を併用し、中和剤として３０％パラトルエンスルホン酸水溶液を用いた以外は、実施例１に準拠して合成し、整泡剤等を加えてフェノール樹脂組成物の原液を調製した。
（２）上記フェノール樹脂組成物原液は、ホルムアルデヒド捕捉剤を加えることなく、発泡・硬化させた。
（３）及び（４）の発泡工程及び物性測定等は実施例1に準拠して実施した。
【００４３】
比較例２
（１）フェノール樹脂組成物の調製
実施例１の配合モル比（ホルムアルデヒド／フェノール）が１．５、触媒が水酸化カリ
ウム、中和剤が硫酸でｐＨ＝５．０に中和し、フェノール樹脂組成物を得た。該組成物１００重量部に対して水酸化アルミニウム１２０重量部、炭酸バリウム６重量部を使用し、その他は実施例１に準拠してフェノール樹脂組成物の原液を調製した。
（２）該原液にはホルムルアルデヒド捕捉剤を使用せず、難燃剤を大増量にして対応した。
（３）は実施例１に準拠し、発泡剤はシクロペンタンを使用した。
（４）は実施例１に準拠して実施した。
【００４４】
比較例３
（１）市販の厚さ５０ｍｍのフェノールフォーム（密度：１００ｋｇ／ｍ3、ｐＨ：４．５）に両面材として厚さ９ｍｍ、比重１．２のケイ酸カルシウム板を無用剤型のエポキシ樹脂で冷圧接着を行った。
（２）ホルムアルデヒド捕捉剤は使用せず、窒素含有量は０．０％とした。
（３）製造した発泡体を室温２０℃、湿度６５％に５日間放置した後、ホルムアルデヒド放散量およびその他の物性を実施例1に準拠して測定した。
【００４５】
【表１】
2005054026.tif 000002
【００４６】
【表２】
2005054026.tif 000003
【００４７】
【表３】
2005054026.tif 000004
【００４８】
表１、表2、表3に示すように、窒素に水素が一つ以上結合した官能基を有する化合物（ホルムアルデヒド捕捉剤）を添加した実施例１〜８のフェノール樹脂発泡体からのホルムアルデヒドの放散量は、ホルムアルデヒド捕捉剤を添加しなかった比較例１〜４のフェノ
ール樹脂発泡体と比べて大幅に減少した。